【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】
石灰質原料、ケイ酸質原料、繊維質原料ならびに予め石灰質原料およびケイ酸質原料を水熱合成して得られるケイ酸カルシウム水和物を湿式混合して原料スラリーを調製し、これを脱水成形した後、養生硬化させることからなるケイ酸カルシウム材の製造方法において、
該ケイ酸カルシウム水和物の平均粒径は３０〜１００μｍであり、
該繊維質原料として、原料スラリー中の全固形分に対し、少なくともセルロースパルプを１〜１０質量％および針状ワラストナイトを２０〜６０質量％使用し、原料スラリーの濾水度を２０〜５０ｍｌ／ｓｅｃとし、
フローオン抄造方式により脱水成形して厚さ１０ｍｍ以上の生板を単層に連続成形し、該生板を養生硬化することにより、１２００℃における加熱残存収縮率が５％以下であり、かつ、熱伝導率が０．２５Ｗ／ｍ・Ｋ以下である単層成形体を得ることを特徴とするケイ酸カルシウム材の製造方法。
【請求項２】
単層に成形された生板を更に３０ＭＰａ以下の圧力にて加圧成形した後、養生硬化することを特徴とする請求項１記載のケイ酸カルシウム材の製造方法。
【請求項３】
単層に成形された生板の含水率を調整し、養生硬化後の見掛け密度を０．６〜１．１ｇ／ｃｍ３とすることを特徴とする請求項１記載のケイ酸カルシウム材の製造方法。
【請求項４】
単層に成形された生板を更に曲面形状に成形した後、養生硬化することを特徴とする請求項１乃至３のいずれか１項記載のケイ酸カルシウム材の製造方法。
【手続補正２】
【補正対象書類名】明細書
【補正対象項目名】０００６
【補正方法】変更
【補正の内容】
【０００６】
しかし、この製造方法を、石灰質原料、ケイ酸質原料、繊維質原料及び予め石灰質原料およびケイ酸質原料を水熱合成して得られるケイ酸カルシウム水和物を必須原料とするケイ酸カルシウム材の製造に使用しようとした場合、原料スラリーをフェルトベルト上にて吸引脱水する際、厚物の製造を行う場合にしばしば脱水速度が遅くなり、特に予め石灰質原料およびケイ酸質原料を水熱合成して得られるケイ酸カルシウム水和物を原料として使用するので、スムーズな段階的吸引脱水ができず、さらに生板の厚さ調整も困難となることから所望のケイ酸カルシウム材が得られにくいという問題点がある。
【手続補正３】
【補正対象書類名】明細書
【補正対象項目名】０００９
【補正方法】変更
【補正の内容】
【０００９】
【課題を解決するための手段】
本発明者等は、前記の課題を解決すべく鋭意研究を進めた結果、特定の性質を有する石灰質原料、ケイ酸質原料、繊維質原料ならびに予め石灰質原料およびケイ酸質原料を水熱合成して得られるケイ酸カルシウム水和物を用い、該原料スラリーの濾水度を調整することにより、フローオン抄造方式にて脱水成形することにより、厚みのある生板を単層に成形することができることを見出し、本発明に到ったものである。
【手続補正４】
【補正対象書類名】明細書
【補正対象項目名】００１０
【補正方法】変更
【補正の内容】
【００１０】
すなわち本発明は、石灰質原料、ケイ酸質原料、繊維質原料ならびに予め石灰質原料およびケイ酸質原料を水熱合成して得られるケイ酸カルシウム水和物を湿式混合して原料スラリーを調製し、これを脱水成形した後、養生硬化させることからなるケイ酸カルシウム材の製造方法において、
該ケイ酸カルシウム水和物の平均粒径は３０〜１００μｍであり、
該繊維質原料として、原料スラリー中の全固形分に対し、少なくともセルロースパルプを１〜１０質量％および針状ワラストナイトを２０〜６０質量％使用し、原料スラリーの濾水度を２０〜５０ｍｌ／ｓｅｃとし、
フローオン抄造方式により脱水成形して厚さ１０ｍｍ以上の生板を単層に連続成形し、該生板を養生硬化することにより、１２００℃における加熱残存収縮率が５％以下であり、かつ、熱伝導率が０．２５Ｗ／ｍ・Ｋ以下である単層成形体を得ることを特徴とするケイ酸カルシウム材の製造方法を提供するものである。
【手続補正５】
【補正対象書類名】明細書
【補正対象項目名】００１１
【補正方法】変更
【補正の内容】
【００１１】
また、単層に成形された生板を更に３０ＭＰａ以下の圧力にて加圧成形した後、養生硬化することを特徴とする、前記のケイ酸カルシウム材の製造方法を提供する。
【手続補正６】
【補正対象書類名】明細書
【補正対象項目名】００１３
【補正方法】変更
【補正の内容】
【００１３】
さらにまた本発明は、単層に成形された生板を更に曲面形状に成形した後、養生硬化することを特徴とする前記のケイ酸カルシウム材の製造方法を提供する。
【手続補正７】
【補正対象書類名】明細書
【補正対象項目名】００２９
【補正方法】変更
【補正の内容】
【００２９】
（フローオン抄造）
本発明のケイ酸カルシウム材の製造方法は、石灰質原料、ケイ酸質原料、繊維質原料ならびに予め石灰質原料およびケイ酸質原料を水熱合成して得られるケイ酸カルシウム水和物を原料として用い、前記原料と水とを混合して原料スラリーを調整し、該原料スラリーの濾水度を調整することにより、フローオン抄造方式にて脱水成形することにより、厚みのある生板を単層に成形することができることに、その特徴がある。
本発明に使用することのできるフローオン抄造装置の一例を図１に示す。
【手続補正８】
【補正対象書類名】明細書
【補正対象項目名】００３１
【補正方法】変更
【補正の内容】
【００３１】
（原料スラリー）
前記のように原料スラリーは、石灰質原料、ケイ酸質原料、繊維質原料ならびに予め石灰質原料およびケイ酸質原料を水熱合成して得られるケイ酸カルシウム水和物を必須原料とし、これに必要に応じてその他の無機骨材を添加して流動性のスラリーとしている。それぞれの成分の種類、性状は前記したとおりであるが、この原料スラリーは、濾水度を２０〜５０ｍｌ／ｓｅｃとする必要がある。
濾水度の測定方法は市販のブフナー漏斗（内径１５０ｍｍφ）を用いて行う。すなわち、ガラス製吸引濾過鐘上部孔にブフナー漏斗をゴム栓を介して密着固定し、該濾過鐘内部には５００ｍｌメスシリンダーを置き、濾過中の濾水量を計量できるようにする。原料スラリーは予め十分に攪拌して均一となし、８００ｇの原料スラリーを漏斗内に注ぐ。注ぎ終えると同時に吸引圧力−０．０４Ｍｐａで吸引濾過する。以上の方法にて、ブフナー漏斗を透過する単位時間当りの濾水量を測定する。単位時間当りの濾水量とはこの場合、吸引濾過と同時に濾過鐘内漏斗より濾液が出始めてから、その濾液の流れが水滴状になるまでの時間と濾水量を測定し、総濾水量（ｍｌ）／総濾水時間（ｓｅｃ）なる式にて算出する。この際の使用する濾紙は、ＪＩＳ Ｐ３８０１記載の定性分析用２種相当品を用いる。
【手続補正９】
【補正対象書類名】明細書
【補正対象項目名】００５１
【補正方法】変更
【補正の内容】
【００５１】
【発明の効果】
本発明は上記のように、特定の性質を有する石灰質原料、ケイ酸質原料、繊維質原料ならびに予め石灰質原料およびケイ酸質原料を水熱合成して得られるケイ酸カルシウム水和物を用い、該原料スラリーの濾水度を調整することにより、フローオン抄造方式にて脱水成形することにより、厚みのある生板を単層に成形することができる。
本発明の方法により、自動車用トンネル、鉄道用トンネル等の各種トンネル構造物の耐火被覆材として有用であるとともに、耐火性、断熱性、加熱残存収縮率等に優れた厚物のケイ酸カルシウム材を製造することができる。